【誤訳訂正書】
【提出日】平成24年3月19日(2012.3.19)
【誤訳訂正１】
【訂正対象書類名】特許請求の範囲
【訂正対象項目名】全文
【訂正方法】変更
【訂正の内容】
【特許請求の範囲】
【請求項１】
共有結合の架橋されたビニルポリマーヒドロゲルの形成方法であって、
ａ）結晶相を有する物理的に結合したビニルポリマーヒドロゲルを提供するステップと、
ｂ）共有結合の架橋を形成するのに効果的な照射線量を提供する電離放射線に前記物理的に結合したビニルポリマーヒドロゲルをさらすステップと、
ｃ）除去すべき物理的な結合を壊すのに十分なエネルギを供給することによりステップａで形成された物理的な結合の少なくとも一部を除去するステップと、を含むことを特徴とする方法。
【請求項２】
結晶相を有する物理的に結合したビニルポリマーヒドロゲルを提供する前記ステップａは、
ａ１）溶媒に溶解したビニルポリマーを含むビニルポリマー溶液を提供するステップと、
ａ２）前記ビニルポリマー溶液を前記ビニルポリマーの前記物理的な結合の融点より高い温度に加熱するステップと、
ａ３）前記ビニルポリマー溶液のゲル化を誘発させるステップと、
ａ４）前記ビニルポリマーヒドロゲル内の結晶の物理的な結合を形成するためにゲル化速度を任意に制御するステップと、を含むことを特徴とする請求項１記載の方法。
【請求項３】
ステップａ３及びステップａ４の前記ゲル化は前記ビニルポリマー溶液を少なくとも一回の凍結融解サイクルにかけることを含むことを特徴とする請求項２記載の方法。
【請求項４】
ステップａ３及びステップａ４の前記ゲル化は前記ビニルポリマー溶液にゲル化剤を混合させることを含み、得られた混合物は前記ビニルポリマー溶液よりも高いフローリの相互作用パラメータを有することを特徴とする請求項２または3記載の方法。
【請求項５】
ステップａ３及びステップａ４の前記ゲル化は前記ビニルポリマー溶液を脱水することを含むことを特徴とする請求項２、３若しくは４記載の方法。
【請求項６】
ステップｂの前記電離放射線はガンマ線及び／若しくはベータ粒子を含むことを特徴とする請求項１−５のいずれかに記載の方法。
【請求項７】
ステップｂの前記放射線量は１ｋＧｙ乃至１，０００ｋＧｙであることを特徴とする請求項１−６のいずれかに記載の方法。
【請求項８】
前記放射線量は最適な放射線量の２０％の範囲内であることを特徴とする請求項１−７のいずれかに記載の方法。
【請求項９】
ステップｂにおいて放射線マスクが使用されることを特徴とする請求項１−８のいずれかに記載の方法。
【請求項１０】
前記放射線マスクは段階的に変化するマスク及び／若しくは徐々に変化するマスクであることを特徴とする請求項９記載の方法。
【請求項１１】
ステップｃにおいて前記物理的な結合の１％から１００％が除去されることを特徴とする請求項１−１０のいずれかに記載の方法。
【請求項１２】
ステップｃにおいて物理的に結合した結晶相の融点よりも高い温度に前記照射を受けたビニルポリマーヒドロゲルをさらすことにより前記エネルギが供給されることを特徴とする請求項１−１１のいずれかに記載の方法。
【請求項１３】
ステップｃにおいて電磁放射線、マイクロ波放射線及び／若しくは超音波により前記エネルギが供給されることを特徴とする請求項１−１２のいずれかに記載の方法。
【請求項１４】
前記ビニルポリマーはポリ（ビニルアルコール）と、ポリ（ビニルアセテート）と、ポリ（ビニルブチラール）と、ポリ（ビニルピロリドン）と、これらの混合物とからなる群から選択されることを特徴とする請求項１−１３のいずれかに記載の方法。
【請求項１５】
前記ビニルポリマーの溶媒は極性のある溶媒であることを特徴とする請求項１−１４のいずれかに記載の方法。
【請求項１６】
ステップｃ）の前記ビニルポリマーはエネルギが供給される間に極性のある溶媒に浸されることを特徴とする請求項１−１５のいずれかに記載の方法。
【請求項１７】
前記極性のある溶媒は水と、メタノールと、エタノールと、ジメチルスルホキシドと、これらの混合物とからなる群から選択されることを特徴とする請求項１５若しくは１６記載の方法。
【請求項１８】
前記ビニルポリマーは１５ｋｇ／ｍｏｌから１，５００ｋｇ／ｍｏｌの分子量を有することを特徴とする請求項１−１７のいずれかに記載の方法。
【請求項１９】
前記ビニルポリマーは５０ｋｇ／ｍｏｌから３００ｋｇ／ｍｏｌの分子量のポリ（ビニルアルコール）であることを特徴とする請求項１−１８のいずれかに記載の方法。
【請求項２０】
前記ビニルポリマーは１，０００ｋｇ／ｍｏｌから１，５００ｋｇ／ｍｏｌの分子量のポリ（ビニルピロリドン）であることを特徴とする請項１−１９のいずれかに記載の方法。
【請求項２１】
前記ビニルポリマーは７０パーセントから１００パーセントの加水分解の度合いを有することを特徴とする請求項１−２０のいずれかに記載の方法。
【請求項２２】
前記ビニルポリマーは８０パーセントから１００パーセントの加水分解の度合いを有するポリ（ビニルアルコール）であることを特徴とする請求項１−２１のいずれかに記載の方法。
【請求項２３】
前記ビニルポリマーは５０から２００，０００の重合度を有することを特徴とする請求項１−２２のいずれかに記載の方法。
【請求項２４】
前記ビニルポリマーは１００から５０，０００の重合度を有するポリ（ビニルアルコール）であることを特徴とする請求項１−２３のいずれかに記載の方法。
【請求項２５】
前記ビニルポリマー溶液は前記溶液の重量を基準にして０．５から８０重量パーセントの前記ビニルポリマー溶液であることを特徴とする請求項１−２４いずれかに記載の方法。
【請求項２６】
前記ビニルポリマー溶液は前記溶液の重さを基準として０．５から５０重量パーセントのポリ（ビニルアルコール）の溶液であることを特徴とする請求項１−２５のいずれかに記載の方法。
【請求項２７】
請求項１−２６のいずれかの方法により生成されたことを特徴とする共有結合で架橋されたビニルポリマーヒドロゲル。
【請求項２８】
請求項２７の前記共有結合で架橋されたビニルポリマーヒドロゲルを含むことを特徴とする製造物。
【請求項２９】
活性剤デリバリーデバイスと、耐荷重性整形外科用移植物と、包帯と、経上皮ドラッグデリバリーデバイスと、スポンジと、抗付着性材料と、人工硝子体と、コンタクトレンズと、胸部への移植物と、ステントと、非耐荷重性人工軟骨とから選択されることを特徴とする請求項２８記載の製造物。
【請求項３０】
請求項２７記載の前記共有結合で架橋されたビニルポリマーヒドロゲルを被覆材料として使用することを特徴とする方法。
【誤訳訂正２】
【訂正対象書類名】明細書
【訂正対象項目名】００３４
【訂正方法】変更
【訂正の内容】
【００３４】
本発明は有利な物理的特性を有する共有結合で架橋されたビニルポリマーヒドロゲルの生成方法を提供する。他の実施例では、本発明は本発明の方法により形成された共有結合で架橋されたビニルポリマーヒドロゲル組成物を提供する。さらなる実施例では、本発明は本発明の方法により生成された共有結合で架橋されたビニルポリマーヒドロゲル組成（物）を含む製造物を提供する。驚くべき事に、本発明による共有結合で架橋されたビニルポリマーヒドロゲルは処理条件次第により半透明（好ましくは透明）若しくは不透明に生成されうることが見出された。生じたポリマーの透明性に関していえば、透明性は製品内の残った物理的な結合に左右される。すなわち化学的架橋ビニルポリマーヒドロゲルの物理結合をさらに取り除くほど、さらに透明性が上がる。生成されたビニルポリマーヒドロゲルの物理特性の安定性は共有結合による架橋の量を制御することによりさらによくすることができる。さらに、本発明の方法によれば全てのプロセスの間において前駆体ゲルの外形／型を保つ事が可能であることが見出され、形状記憶を示すビニルポリマーヒドロゲルも形成されうる（例えば図１２のコイル状ＰＶＡヒドロゲルを参照）。物理的な結合の任意の除去の後に、生じたビニルポリマーヒドロゲルは化学的結合を示す。当該化学的結合は先の物理的な結合と比較して極めて類似しているが「逆の」パターンを有している。すなわち、物理的な結合は失われ、それらのあった場所には架橋はもうない。アモルファス領域だけが架橋をすることができるという事実のために、物理的な結合を取り除くことにより得られるパターンは同じようであるがいわば逆のパターンを有している。さらに、本発明によれば、照射ステップにおいて例えば勾配若しくは不連続の一様な遮へい材料を使用することにより共有結合の架橋が徐々に若しくは急激に変化しているビニルポリマーヒドロゲルを生成することが可能である。
【誤訳訂正３】
【訂正対象書類名】明細書
【訂正対象項目名】００３７
【訂正方法】変更
【訂正の内容】
【００３７】
好適には、ステップａによる結晶相を有する物理的に結合をしたビニルポリマーヒドロゲルを提供するステップは、
ａ１）溶媒に溶解したビニルポリマーを含むビニルポリマー溶液を提供するステップと、
ａ２）前記ビニルポリマー溶液を前記ビニルポリマーの物理的な結合の融点よりも高い温度に加熱するステップと、
ａ３）前記ビニルポリマー溶液のゲル化を誘発させるステップと、
ａ４）ゲル化速度を任意に制御し前記ビニルポリマーヒドロゲル内の結晶の物理的な結合を形成するステップと、を含む。
【誤訳訂正４】
【訂正対象書類名】明細書
【訂正対象項目名】００５０
【訂正方法】変更
【訂正の内容】
【００５０】
さらに、本発明は本発明の方法により生成された共有結合で架橋されたビニルポリマーヒドロゲル及び本発明の共有結合で架橋されたビニルポリマーヒドロゲルを含む製造物を提供する。さらに好適な実施例では製造物は活性剤デリバリーデバイス、耐荷重性の整形外科用移植物、包帯、経上皮ドラッグデリバリーデバイス、スポンジ、抗付着性の材料、人工硝子体、コンタクトレンズ、胸部への移植物、ステント、及び非耐荷重性人工軟骨から選択される。
【誤訳訂正５】
【訂正対象書類名】明細書
【訂正対象項目名】００６１
【訂正方法】変更
【訂正の内容】
【００６１】
好適な実施例においては、共有結合で架橋されたビニルポリマーヒドロゲルの製造方法は、溶媒中に溶解したビニルポリマーを含むビニルポリマー溶液を供給するステップと、ビニルポリマーの物理的な結合の融点よりも上に上昇させた温度までビニルポリマー溶液を加熱するステップと、ビニルポリマー溶液のゲル化を誘発するステップと、ビニルポリマーヒドロゲル内の結晶の物理的な結合を形成するためにゲル化の速度を制御するステップと、物理的に結合をしたビニルポリマーヒドロゲルを共有結合の架橋を形成するのに効果的な約１ｋＧｙ乃至約１，０００ｋＧｙの電離放射線量にさらすステップと、物理的な結合の実質的に全部若しくは一部を取り除くために溶液中のビニルポリマーヒドロゲルを溶かすステップを含む。いくつかの好適な実施例では、生成された共有結合で架橋されたビニルポリマーヒドロゲルは物理的な結合を実質的に有さない。
【誤訳訂正６】
【訂正対象書類名】明細書
【訂正対象項目名】００６６
【訂正方法】変更
【訂正の内容】
【００６６】
好適な実施例では、照射されるべきヒドロゲル生成物に適切な値のポリマー濃度は、分子間の架橋率対ポリマー濃度のプロットの最大値側、若しくは放射線量対ポリマー濃度の最小値側のポリマー濃度範囲内で調整することができ、最大値及び最小値はプロットの傾斜（勾配）がゼロになる点である。適切なように、ポリマー濃度は分子間架橋率若しくは放射線量が最大値若しくは最小値の２０％の範囲内であり、好ましくは最大値若しくは最小値の１０％の範囲内であり、さらに好ましくは最大値若しくは最小値の７％の範囲内である。ヒドロゲルがポリ（ビニルアルコール）を含む場合では、ヒドロゲルは合成物の重量を基準として、適切には、約２重量パーセントから約３５重量パーセントのポリ（ビニルアルコール）、好ましくは約３．５重量パーセントから約３０重量パーセントのポリ（ビニルアルコール）、さらに好ましくは約５重量パーセントから２５重量パーセントのポリ（ビニルアルコール）である。
【誤訳訂正７】
【訂正対象書類名】明細書
【訂正対象項目名】００６９
【訂正方法】変更
【訂正の内容】
【００６９】
前記方法は医薬品（プロテイン、ペプチド、ポリサッカリド、遺伝子、ＤＮＡ、DNAに対するアンチセンス、リボザイム、ホルモン、増殖因子、広い範囲の薬物、並びにＣＡＴ、ＳＰＥＣＴ、Ｘ線、蛍光透視法、ＰＥＴ、ＭＲＩ、及び超音波のための造影剤を含んでいてもよい）の制御された送達と、臀部、脊椎、膝、肘、肩、手首、手、足首、足、及び顎のための耐荷重性移植物の生成と、様々な他の医療移植物及びデバイス（活性の包帯、経上皮ドラッグデリバリーデバイス、スポンジ、抗付着性物質、人工硝子体、コンタクトレンズ、胸部への移植物、ステント、及び耐荷重性でない人工軟骨（つまり耳及び鼻））の生成と、機械的な特性若しくは構造において勾配（一つ若しくは複数）が要求される利用の場合とを含む医療分野、生物製剤分野、及び工業分野において使用するための材料の生成に適用される。本発明のヒドロゲルは電波方式認識（ＲＦＩＤ）デバイス及び整形外科の人工装具のような移植物のための生体適合性のある被覆材として使用される。
【誤訳訂正８】
【訂正対象書類名】明細書
【訂正対象項目名】００８０
【訂正方法】変更
【訂正の内容】
【００８０】
図１０は１回の凍結融解サイクルにより生成された１０％ＰＶＡを含む円筒型の４つのＰＶＡヒドロゲル２１０、２２０、２３０、及び２４０の配列２００を示している。ポリ（ビニルアルコール）の溶液（１０５ｇ／ｍｏｌ、９３％＋加水分解されている）は水中で調整されて１０％濃度とした。溶液は薄いシート（４ｍｍ）状に成型され、−２１℃のＮａＣｌ／氷糟に８時間浸され、その後室温において溶かされることによる凍結融解サイクルが１サイクル行われた。円筒型の円盤状の試料がシートから切り取られる。
【誤訳訂正９】
【訂正対象書類名】明細書
【訂正対象項目名】００８１
【訂正方法】変更
【訂正の内容】
【００８１】
図１１は本発明の実施例に基づき１回の凍結融解サイクルの後に照射されて形成された１０％ＰＶＡを含む２つの円筒型のＰＶＡヒドロゲル２６０及び２７０の配列２５０を示している。ポリ（ビニルアルコール）の１０％水溶液（１０5ｇ／ｍｏｌ、９３％＋加水分解されている）が準備された。溶液は薄い（４ｍｍ）シート状に成型され、−２１℃のＮａＣｌ／氷糟に８時間浸され、その後室温において溶かされることによる凍結融解サイクルが１サイクル行われた。円筒型の円盤状の試料はシートから切り取られる。試料はその後水和状態において１００ｋＧｙの電子ビームが照射される。
【誤訳訂正１０】
【訂正対象書類名】明細書
【訂正対象項目名】００８２
【訂正方法】変更
【訂正の内容】
【００８２】
本発明の照射されたヒドロゲルはこれらの原型の「記憶」を示す事ができ、制限が解かれると原型に戻る。図１２は１０％ＰＶＡを含むＰＶＡヒドロゲル３１０から形成されたコイル３００を示しており、物理的な結合の融解の後にコイル状の形を保持していることを示している。ポリ（ビニルポリマー）の溶液（１０5ｇ／ｍｏｌ、９３％＋加水分解されている）は水中で調整して１０ｗｔ％濃度とした。溶液は内径が６．３５ｍｍ（０．２５インチ）の可撓性の管に注がれる。各管の端は密閉されており、管は螺旋状に巻かれており、螺旋状に巻かれた管は−２１℃のＮａＣｌ／氷糟に８時間浸され、その後室温において４時間かけ溶かされることによる凍結融解サイクルが１サイクル行われた。試料はその後水和状態において１００ｋＧｙの電子ビームが照射された。得られたコイル状のゲルのいくつかはその後８０℃まで昇温せしめられて凍結融解結合により生成された結合は溶かされた。コイル状のゲルはまっすぐな棒状に伸ばす事ができるが、加えられた張力が解かれるとコイル状の形状取り戻す。
【誤訳訂正１１】
【訂正対象書類名】明細書
【訂正対象項目名】０１０９
【訂正方法】変更
【訂正の内容】
【０１０９】
図６及び図７は本発明の方法の好適実施例のフローチャートである。好適実施例では、本発明は結晶相を有する物理的な架橋されたビニルポリマーヒドロゲルを提供するステップと、共有結合で架橋を形成するために有効な約１ｋＧｙ乃至約１，０００ｋＧｙの範囲の放射線を提供する電離放射線量に物理的に架橋されたビニルポリマーヒドロゲルをさらすステップと、共有結合で架橋されたビニルポリマーヒドロゲルを生成するために物理的な結合をした結晶相の融点よりも高い温度まで照射されたビニルポリマーゲルを加熱することにより物理的な結合を除去するステップを含む共有結合で架橋されたビニルポリマーヒドロゲルの生成方法を提供する。好適実施例では、結晶相を有する物理的に結合したビニルポリマーヒドロゲルを供給するステップは溶媒内に溶かされたビニルポリマーを含むビニルポリマー溶液を提供するステップ、ビニルポリマーの物理的な結合の融点より高い温度にビニルポリマー溶液を加熱するステップと、ビニルポリマー溶液のゲル化を誘発するステップと、ゲル化速度を制御してビニルポリマーヒドロゲル内において物理的な結合を形成するステップとを含んでいる。好適実施例では、ビニルポリマーはポリ（ビニルアルコール）、ポリ（ビニルアセテート）、ポリ（ビニルブチラール）、ポリ（ビニルピロリドン）、及びこれらの混合物からなる群から選択される。
【誤訳訂正１２】
【訂正対象書類名】明細書
【訂正対象項目名】０１１８
【訂正方法】変更
【訂正の内容】
【０１１８】
図１０及び図１１は照射の前に１０％ＰＶＡ溶液の凍結融解サイクルを１サイクル行うことにより生成され、その後照射された円筒形のＰＶＡ円盤が示されている。図１０は凍結融解サイクルを１サイクル行なうことにより形成された１０％ＰＶＡを含む４つの円筒形のＰＶＡヒドロゲル２１０、２２０、２３０、２４０が示されている。ポリ（ビニルアルコール）の溶液（１０5ｇ／ｍｏｌ、９３％＋加水分解された）は水中で調整され１０％の濃度である。溶液は薄い（４ｍｍ）シート状に成型され、−２１℃のＮａＣｌ／氷糟に８時間浸され、その後室温において溶かされる凍結融解サイクルが１サイクル行われた。円盤はシートから切り出され円筒形の円盤を形成する。
【誤訳訂正１３】
【訂正対象書類名】明細書
【訂正対象項目名】０１１９
【訂正方法】変更
【訂正の内容】
【０１１９】
図１１は本発明の好適実施例に合致するように１回の凍結融解サイクルの後に照射により形成された１０％ＰＶＡを含む２つの円筒形ＰＶＡヒドロゲル２６０及び２７０の配置２５０を示している。ポリ（ビニルアルコール）の溶液（１０5ｇ／ｍｏｌ、９３％＋加水分解された）は水中で調整され１０％の濃度である。溶液は薄い（４ｍｍ）シート状に成型され、−２１℃のＮａＣｌ／氷糟に８時間浸され、室温において溶かされる凍結融解サイクルが１サイクル行われた。円盤はシートから切り出され円筒形の円盤を形成する。試料はその後水和状態において１００ｋＧｙの電子ビームが照射された。
【誤訳訂正１４】
【訂正対象書類名】明細書
【訂正対象項目名】０１２４
【訂正方法】変更
【訂正の内容】
【０１２４】
図１２は物理的な結合の融解の後にコイル状の形状の保持を示す１０％ＰＶＡを含むＰＶＡヒドロゲル３１０から形成されるコイル３００を示している。ポリ（ビニルアルコール）の溶液（１０5ｇ／ｍｏｌ、９３＋加水分解された）は水中で調整され１０ｗｔ％の濃度とする。溶液は６．３５ｍｍ（０．２５”）の内径を有する可撓性の管に注がれた。各管の端は密閉され、管は螺旋状に巻かれ、螺旋状に巻かれた管には−２１℃のＮａＣｌ／氷糟に８時間浸され室温において４時間溶かされる凍結融解サイクルが１サイクル行われた。試料はその後水和状態において１００ｋＧｙの放射線量の電子ビームが照射された。得られたコイル状のゲルはその後８０℃まで昇温せしめて結合を生じた凍結融解は溶かされた。コイル状のゲルは直線の棒状に伸ばされるが、加えられた張力が解かれるとコイル状の形状を再び取り戻す。適切な大きさのコイルは髄核を置き換えるためにカニューレ若しくは内腔を経て椎間の空間に挿入される。
【誤訳訂正１５】
【訂正対象書類名】明細書
【訂正対象項目名】０１４０
【訂正方法】変更
【訂正の内容】
【０１４０】
１．共有結合により架橋されたビニルポリマーヒドロゲルの生成方法であって、
結晶相を有する物理的に結合したビニルポリマーヒドロゲルを提供するステップと、
共有結合の架橋を形成するのに効果的な約１ｋＧｙ乃至約１，０００ｋＧｙの範囲内の放射線量を提供する電離放射線量に前記物理的に結合したビニルポリマーヒドロゲルをさらすステップと、
共有結合で架橋されたビニルポリマーヒドロゲルを生成するために前記照射されたビニルポリマーヒドロゲルを前期物理的に結合した結晶相の融点より上の温度にさらすことにより物理的な結合を除去するステップと、を含むことを特徴とする方法。
【誤訳訂正１６】
【訂正対象書類名】明細書
【訂正対象項目名】０１４１
【訂正方法】変更
【訂正の内容】
【０１４１】
２．結晶相を有する物理的に結合したビニルポリマーヒドロゲルの提供ステップは、
溶媒に溶かされたビニルポリマーを含むビニルポリマー溶液を提供するステップと、
前記ビニルポリマーの物理的な結合の前期融点よりも上の温度まで前記ビニルポリマー
溶液を加熱するステップと、
前記ビニルポリマー溶液のゲル化を誘発するステップと、
前記ビニルポリマーヒドロゲル内に物理的な結合を形成するために前記ゲル化の速度を制御するステップと、を含むことを特徴とする項目１記載の方法。
【誤訳訂正１７】
【訂正対象書類名】明細書
【訂正対象項目名】０１６１
【訂正方法】変更
【訂正の内容】
【０１６１】
２２．放射線マスク提供するステップをさらに含むことを特徴とする項目１記載の方法。
【誤訳訂正１８】
【訂正対象書類名】明細書
【訂正対象項目名】０１７２
【訂正方法】変更
【訂正の内容】
【０１７２】
３３．共有結合により架橋されたビニルポリマーヒドロゲルの生成方法であって、
溶媒中に溶けたビニルポリマーを含むビニルポリマー溶液を提供するステップと、
前記ビニルポリマーの物理的な結合の融点よりも高温に前記ビニルポリマー溶液を加熱するステップと、
前記ビニルポリマー溶液のゲル化を誘発するステップと、
前記ビニルポリマーヒドロゲル内に結晶の物理的な結合を形成するためにゲル化速度を制御するステップと、
共有結合の架橋を生成するのに効果的な約１ｋＧｙ乃至約１，０００ｋＧｙの電離放射線量に前記物理的に結合したビニルポリマーヒドロゲルをさらすステップと、
物理的な結合を取り除くために溶媒内に前記ビニルポリマーヒドロゲルを溶かし、共有結合で架橋されたビニルポリマーヒドロゲルを生成するステップと、を含むことを特徴とする方法。
【誤訳訂正１９】
【訂正対象書類名】明細書
【訂正対象項目名】０１７６
【訂正方法】変更
【訂正の内容】
【０１７６】
３７．項目３６の前記共有結合で架橋されたビニルポリマーヒドロゲルを含む製造物。
【誤訳訂正２０】
【訂正対象書類名】明細書
【訂正対象項目名】０１７７
【訂正方法】変更
【訂正の内容】
【０１７７】
３８．活性剤デリバリーデバイス、耐荷重性整形外科用移植物、包帯、経上皮ドラッグデリバリーデバイス、スポンジ、抗付着性材料、人工硝子体、コンタクトレンズ、胸部への移植物、ステント、及び非耐荷重性人工軟骨から選択されることを特徴とする項目３７記載の前記製造物。